(57)【要約】  【課題】耐フラッディング・プラッギング性に優れ、なおかつ耐ドライアップ性に優れ、低温から高温の広い温度範囲にわたって高い発電性能を発現可能であり、さらには、機械特性、導電性、熱伝導性が優れるガス拡散層を提供することである。  【解決手段】マイクロポーラス部［Ａ］、電極基材、マイクロポーラス部［Ｂ］が、この順番で隣接して配置されてなり、マイクロポーラス部［Ａ］を構成する炭素質粉末が平均直径１〜１０００ｎｍのカーボンナノファイバーを含み、マイクロポーラス部［Ｂ］を構成する炭素質粉末が粒子径３〜５００ｎｍの粒状炭素を含む燃料電池ガス拡散層。【選択図】なし【特許請求の範囲】
【請求項１】
マイクロポーラス部［Ａ］、電極基材、マイクロポーラス部［Ｂ］が、この順番で隣接して配置されてなり、マイクロポーラス部［Ａ］を構成する炭素質粉末が平均直径１〜１０００ｎｍのカーボンナノファイバーを含み、マイクロポーラス部［Ｂ］を構成する炭素質粉末が粒子径３〜５００ｎｍの粒状炭素を含む燃料電池ガス拡散層。
【請求項２】
前記粒状炭素がカーボンブラックである請求項１に記載の燃料電池用ガス拡散層。
【請求項３】
マイクロポーラス部［Ａ］の気孔率が７０〜９０％であり、マイクロポーラス部［Ｂ］の気孔率が３０〜７０％である請求項１または２に記載の燃料電池用ガス拡散層。
【請求項４】
マイクロポーラス部［Ａ］の厚さが１μｍ以上２０μｍ以下である請求項１〜３のいずれかに記載の燃料電池用ガス拡散層。
【請求項５】
両表面が共に算術平均表面粗さ０．１〜１５μｍであることを特徴とする請求項１〜４のいずれかに記載の燃料電池用ガス拡散層。
【請求項６】
電極基材の厚さが６０〜２００μｍであることを特徴とする請求項１〜５のいずれかに記載の燃料電池用ガス拡散層。
【請求項７】
電解質膜の両側に触媒層を有し、さらに前記触媒層の外側に請求項１〜６のいずれかに記載の燃料電池用ガス拡散層を有する膜電極接合体。
【請求項８】
触媒層側にマイクロポーラス部［Ｂ］を配置することを特徴とする請求項７に記載の膜電極接合体。
【請求項９】
請求項８に記載の膜電極接合体の両側にセパレータを有する燃料電池。
【発明の詳細な説明】
【技術分野】
【０００１】
本発明は、燃料電池、特に固体高分子型燃料電池に好適に用いられるガス拡散層に関する。より詳しくは、耐フラッディング・プラッギング性に優れ、なおかつ耐ドライアップ性に優れ、低温から高温の広い温度範囲にわたって高い発電性能を発現可能であり、さらには、機械特性、導電性、熱伝導性が優れるガス拡散層に関する。
【背景技術】
【０００２】
水素を含む燃料ガスをアノードに供給し、酸素を含む酸化ガスをカソードに供給して、両極で起こる電気化学反応によって起電力を得る固体高分子型燃料電池は、一般的に、セパレータ、ガス拡散層、触媒層、電解質膜、触媒層、ガス拡散層、セパレータを順に積層して構成される。ガス拡散層にはセパレータから供給されるガスを触媒へと拡散するための高いガス拡散性、電気化学反応に伴って生成する水をセパレータへ排出するための高い排水性、発生した電流を取り出すための高い導電性が必要であり、炭素繊維などからなるガス拡散電極基材（以降、電極基材と記載）が広く用いられている。
【０００３】
しかしながら課題として、（１）固体高分子型燃料電池を７０℃未満の比較的低い温度かつ高電流密度領域において作動させる場合、大量に生成する液水で電極基材が閉塞し、燃料ガスの供給が不足する結果、発電性能が低下する問題（以下、フラッディングと記載）、（２）固体高分子型燃料電池を７０℃未満の比較的低い温度かつ高電流密度領域において作動させる場合、大量に生成する液水でセパレータのガス流路（以下、流路と記載）が閉塞し、燃料ガスの供給が不足する結果、瞬間的に発電性能が低下する問題（以下、プラッギングと記載）（３）８０℃以上の比較的高い温度で作動させる場合、水蒸気拡散により電解質膜が乾燥し、プロトン伝導性が低下する結果、発電性能が低下する問題（以下、ドライアップと記載）が知られている。これら（１）〜（３）の問題を解決するために多くの取り組みがなされている。
【０００４】
特許文献１では、電極基材の触媒層側にカーボンブラックおよび疎水性樹脂からなるマイクロポーラス部を形成したガス拡散層が提案されている。このガス拡散層を用いた燃料電池によれば、マイクロポーラス部が撥水性を有する小さな細孔構造を形成するため、液水のカソード側への排水が抑えられ、フラッディングが改善される傾向にある。また、電解質膜に水分が押し戻される（以下、逆拡散と記載）ため、電解質膜が湿潤しドライアップが改善される傾向にある。しかしながら、フラッディング、ドライアップの抑制はまだ不十分であり、プラッギングは何ら改善されないという問題があった。
【０００５】
特許文献２には、電極基材の触媒層側にカーボンナノファイバーおよび疎水性樹脂からなるマイクロポーラス部を形成したガス拡散層が提案されている。このガス拡散層を用いた燃料電池によれば、マイクロポーラス部の撥水性が向上し、液水のカソード側への排出が抑えられ、フラッディングが改善される。また、電解質膜への水分の逆拡散により、電解質膜が湿潤しドライアップが改善される傾向にある。しかしながら、ドライアップの抑制はまだ不十分であり、プラッギングは何ら改善されないという問題があった。
【０００６】
特許文献３〜５では、電極基材の両面にカーボンブラック、疎水性樹脂からなるマイクロポーラス部を形成したガス拡散層を用いる燃料電池が提案されている。このガス拡散層を用いた燃料電池によれば、セパレータ側のマイクロポーラス部が平滑で高い撥水性を有することにより、流路で液水が滞留しにくくなり、プラッギングが改善される。また、触媒層側のマイクロポーラス部により電解質膜への水分の逆拡散が、加えてセパレータ側のマイクロポーラス部により水蒸気の拡散が抑えられる結果、電解質膜が湿潤しドライアップが改善される。しかしながら、セパレータ側のマイクロポーラス部により電極基材からセパレータへの排水が阻害されるため、フラッディングが顕著になるという問題があった。
【０００７】
これらのような多くの取り組みがなされているが、耐フラッディング・プラッギング性に優れ、なおかつ耐ドライアップ性に優れたガス拡散層はまだ見出されていない。
【先行技術文献】
【特許文献】
【０００８】
【特許文献１】特開２０００−１２３８４２号公報
【特許文献２】特開２００６−１２０５０６号公報
【特許文献３】特開平９−２４５８００号公報
【特許文献４】特開２００８−２９３９３７号公報
【特許文献５】特開２００５−１７４６０７号公報
【発明の概要】
【発明が解決しようとする課題】
【０００９】
本発明の目的は、かかる従来技術の背景に鑑み、耐フラッディング・プラッギング性に優れ、なおかつ耐ドライアップ性に優れ、低温から高温の広い温度範囲にわたって高い発電性能を発現可能であり、さらには、機械特性、導電性、熱伝導性が優れるガス拡散層を提供することである。
【課題を解決するための手段】
【００１０】
本発明者らは電極基材の両面にマイクロポーラス部を設けたガス拡散層を燃料電池に用いると、ドライアップ、プラッギングが改善されることに着目した。しかしながら従来技術と同様にマイクロポーラス部を構成する炭素質粉末にカーボンブラックを用いた場合、フラッディングが顕著であるという問題があった。これに対して、鋭意検討した結果、片面のマイクロポーラス部には粒子径３〜５００ｎｍの粒状炭素、もう片面のマイクロポーラス部にはカーボンナノファイバーを用いることにより、ドライアップ、プラッギングを改善しつつ、排水性をむしろ向上することができることを見出し、本発明を完成させるに至った。
【００１１】
従来技術のような両面に同じ組成からなるマイクロポーラス部を設ける方法では、耐プラッギング性、耐ドライアップ性、耐フラッディング性を両立するのは困難である。
【００１２】
この考えに基づき、本発明のガス拡散層は次のような特徴を有する。すなわち、マイクロポーラス部［Ａ］、電極基材、マイクロポーラス部［Ｂ］が、この順番で隣接して配置されてなり、マイクロポーラス部［Ａ］を構成する炭素質粉末が平均直径１〜１０００ｎｍのカーボンナノファイバーを含み、マイクロポーラス部［Ｂ］を構成する炭素質粉末が粒子径３〜５００ｎｍの粒状炭素を含む燃料電池ガス拡散層である。
【００１３】
本発明において、電極基材の両面に、導電性を有するマイクロポーラス部、いわゆる、微小多孔層を形成する必要がある。電極基材の片面側のマイクロポーラス部をマイクロポーラス部［Ａ］、反対面側のマイクロポーラス部をマイクロポーラス部［Ｂ］と称する。マイクロポーラス部［Ａ］はカーボンナノファイバーを含むため、気孔率が高く、排水性および透気度が高い。これにより燃料電池のセパレータ側にマイクロポーラス部［Ａ］を有しても電極基材からの排水を阻害せず、むしろ促進するため、低温性能が向上する。また、前記課題を解決するために、本発明の膜電極接合体は、電解質膜の両側に触媒層を有し、さらに前記触媒層の外側に前記燃料電池用ガス拡散層を有し、本発明の燃料電池は、前記膜電極接合体の両側にセパレータを有する。
【発明の効果】
【００１４】
本発明により、耐フラッディング・プラッギング性、および耐ドライアップ性を両立し、低温から高温の広い温度範囲にわたって高い発電性能が発現可能であり、さらには、機械特性、導電性、熱伝導性が優れるガス拡散層を得ることができる。
【発明を実施するための形態】
【００１５】
本発明のガス拡散層は、マイクロポーラス部［Ａ］、電極基材、マイクロポーラス部［Ｂ］が、この順番で隣接して配置されてなる。以下、各構成要素について、説明する。
【００１６】
まず、本発明の構成要素である電極基材について説明する。
【００１７】
本発明において、電極基材は、セパレータから供給されるガスを触媒へと拡散するための高いガス拡散性、電気化学反応に伴って生成する水をセパレータへ排出するための高い排水性、発生した電流を取り出すための高い導電性が必要である。このため、導電性を有し、平均細孔径が１０〜１００μｍの多孔体を用いることが好ましい。より具体的には、例えば、炭素繊維織物、炭素繊維抄紙体、炭素繊維不織布などの炭素繊維を含む多孔体、発泡焼結金属、金属メッシュ、エキスパンドメタルなどの金属多孔体を用いることが好ましい。中でも、耐腐食性が優れることから、炭素繊維を含む多孔体を用いることが好ましく、さらには、電解質膜の厚み方向の寸法変化を吸収する特性、すなわち「ばね性」に優れることから、炭素繊維抄紙体を炭化物で結着してなる基材、すなわち「カーボンペーパー」を用いることが好ましい。本発明において、炭素繊維抄紙体を炭化物で結着してなる基材は、通常、後述するように、炭素繊維の抄紙体に樹脂を含浸し炭素化することにより得られる。
【００１８】
炭素繊維としては、ポリアクリロニトリル（ＰＡＮ）系、ピッチ系、レーヨン系などの炭素繊維が挙げられる。なかでも、機械強度に優れることから、ＰＡＮ系、ピッチ系炭素繊維が本発明において好ましく用いられる。
【００１９】
本発明における炭素繊維は、単繊維の平均直径が３〜２０μｍの範囲内であることが好ましく、５〜１０μｍの範囲内であることがより好ましい。平均直径が３μｍ以上であると、細孔径が大きくなり排水性が向上し、フラッディングを抑制することができる。一方、平均直径が２０μｍ以下であると、水蒸気拡散性が小さくなり、ドライアップを抑制することができる。また、異なる平均直径を有する２種類以上の炭素繊維を用いると、電極基材の表面平滑性を向上できるために好ましい。
【００２０】
ここで、炭素繊維における単繊維の平均直径は、走査型電子顕微鏡などの顕微鏡で、炭素繊維を１０００倍以上に拡大して写真撮影を行い、無作為に異なる３０本の単繊維を選び、その直径を計測し、その平均値を求めたものである。走査型電子顕微鏡としては、（株）日立製作所製Ｓ−４８００、あるいはその同等品を用いることができる。
【００２１】
本発明における炭素繊維は、単繊維の平均長さが３〜２０ｍｍの範囲内にあることが好ましく、５〜１５ｍｍの範囲内にあることがより好ましい。平均長さが３ｍｍ以上であると、電極基材が機械強度、導電性、熱伝導性が優れたものとなり好ましい。一方、平均長さが２０ｍｍ以下であると、抄紙の際の炭素繊維の分散性が優れ、均質な電極基材が得られるために好ましい。かかる平均長さを有する炭素繊維は、連続した炭素繊維を所望の長さにカットする方法などにより得られる。
【００２２】
ここで、炭素繊維の平均長さは、走査型電子顕微鏡などの顕微鏡で、炭素繊維を５０倍以上に拡大して写真撮影を行い、無作為に異なる３０本の単繊維を選び、その長さを計測し、その平均値を求めたものである。走査型電子顕微鏡としては、（株）日立製作所製Ｓ−４８００、あるいはその同等品を用いることができる。なお、炭素繊維における単繊維の平均直径や平均長さは、通常、原料となる炭素繊維についてその炭素繊維を直接観察して測定されるが、電極基材を観察して測定しても良い。
【００２３】
本発明において、電極基材の密度が０．２〜０．４ｇ／ｃｍ３の範囲内であることが好ましく、０．２２〜０．３５ｇ／ｃｍ３の範囲内であることがより好ましく、さらには０．２４〜０．３ｇ／ｃｍ３の範囲内であることが好ましい。密度が０．２ｇ／ｃｍ３以上であると、水蒸気拡散性が小さく、ドライアップを抑制することができる。また、電極基材の機械特性が向上し、電解質膜、触媒層を十分に支えることができる。加えて、導電性が高く、高温、低温のいずれにおいても発電性能が向上する。一方、密度が０．４ｇ／ｃｍ３以下であると、排水性が向上し、フラッディングを抑制することができる。かかる密度を有する電極基材は、後述する製法において、予備含浸体における炭素繊維目付、炭素繊維に対する樹脂成分の配合量、および、電極基材の厚さを制御することにより得られる。なお、本発明において、炭素繊維を含む抄紙体に、樹脂組成物を含浸したものを「予備含浸体」と記載する。なかでも、予備含浸体における炭素繊維目付、炭素繊維に対する樹脂成分の配合量を制御することが有効である。ここで、予備含浸体の炭素繊維目付を小さくすることにより低密度の基材が得られ、炭素繊維目付を大きくすることにより高密度の基材が得られる。また、炭素繊維に対する樹脂成分の配合量を小さくすることにより低密度の基材が得られ、樹脂成分の配合量を大きくすることにより高密度の基材が得られる。また、電極基材の厚さを大きくすることにより低密度の基材が得られ、厚さを小さくすることにより高密度の基材が得られる。
【００２４】
ここで、電極基材の密度は、電子天秤を用いて秤量した電極基材の目付（単位面積当たりの質量）を、面圧０．１５ＭＰａで加圧した際の電極基材の厚みで除して求めることができる。
【００２５】
本発明において、電極基材の細孔径が３０〜８０μｍの範囲内であることが好ましく、４０〜７５μｍの範囲内であることがより好ましく、さらには５０〜７０μｍの範囲内であることが好ましい。細孔径が３０μｍ以上であると、排水性が向上し、フラッディングを抑制することができる。細孔径が８０μｍ以下であると、導電性が高く、高温、低温のいずれにおいても発電性能が向上する。かかる細孔径の範囲に設計するには、単繊維の平均直径が３μｍ以上８μｍ以下である炭素繊維と、単繊維の平均直径が８μｍを越える炭素繊維の両方を含むことが有効である。
【００２６】
ここで、電極基材の細孔径は、水銀圧入法により、測定圧力６ｋＰａ〜４１４ＭＰａ（細孔径３０ｎｍ〜４００μｍ）の範囲で測定して得られる細孔径分布のピーク径を求めたものである。なお、複数のピークが現れる場合は、最も高いピークのピーク径を採用する。測定装置としては、島津製作所社製オートポア９５２０、あるいはその同等品を用いることができる。
【００２７】
本発明において、電極基材の厚さは６０〜２００μｍであることが好ましい。より好ましくは７０〜１７０μｍであり、さらに好ましくは７０〜１６０μｍであり、最も好ましくは８０〜１１０μｍである。電極基材の厚みが６０μｍ以上であると、機械強度が高くなりハンドリングが容易となる。２００μｍ以下であることで、電極基材の断面積が小さくなり、セパレータ流路の液水を流すガス量が多くなるため、プラッギングを抑制することができる。また、排水のためのパスが短くなり、フラッディングが改善され、低温での発電性能が向上する。
【００２８】
ここで、電極基材の厚さは、面圧０．１５ＭＰａで加圧した状態で、マイクロメーターを用いて求めることができる。
【００２９】
次に、本発明の構成要素であるマイクロポーラス部［Ａ］、［Ｂ］について説明する。
【００３０】
マイクロポーラス部は、セパレータから供給されるガスを触媒へと拡散するための高いガス拡散性、電気化学反応に伴って生成する水をセパレータへ排出するための高い排水性、発生した電流を取り出すための高い導電性が必要であり、加えて電解質膜への水分の逆拡散を促進することが必要である。このため導電性を有し、平均細孔径が１〜１０μｍの多孔体を用いることが好ましい。より具体的には、例えば、炭素質粉末と疎水性樹脂を混合したものを用いることが好ましい。
【００３１】
マイクロポーラス部［Ａ］は、平均直径１〜１０００ｎｍのカーボンナノファイバーを含むことが必要である。カーボンナノファイバーを含むことでマイクロポーラス部［Ａ］の気孔率が大きく、導電性も良好となる。繊維の平均直径は１０〜５００ｎｍであることがより好ましい。繊維の平均直径が１ｎｍ以下であると、マイクロポーラス部［Ａ］の気孔率小さくなり、排水性が低下する。また、繊維の平均直径が１０００ｎｍ以上であるとマイクロポーラス部［Ａ］の平滑性が低下し、耐プラッギング性の低下および接触抵抗が増加する。なお、カーボンナノファイバーの平均直径は、透過型電子顕微鏡などの顕微鏡で、カーボンファイバーを５０万倍以上に拡大して写真撮影を行い、無作為に異なる３０本の単繊維を選び、その直径を計測し、その平均値を求めたものである。透過型電子顕微鏡としては、日本電子（株）製ＪＥＭ−４０００ＥＸ、あるいは同等品を用いることができる。
【００３２】
本発明においてカーボンナノファイバーとは、炭素原子比率が９０％以上であり、アスペクト比が１０以上のものをさす。炭素原子比率が９０％以上であると、マイクロポーラス部の導電性、機械特性が向上する。一方、アスペクト比が１０以上であると、マイクロポーラス部の導電性、機械特性が向上する。
【００３３】
本発明におけるカーボンナノファイバーとしては、単層カーボンナノチューブ、二層カーボンナノチューブ、多層カーボンナノチューブ、カーボンナノホーン、カーボンナノコイル、カップ積層型カーボンナノチューブ、竹状カーボンナノチューブ、気相成長炭素繊維、グラファイトナノファイバーが挙げられる。中でも、アスペクト比が大きく、導電性、機械特性が優れることから、単層カーボンナノチューブ、二層カーボンナノチューブ、多層カーボンナノチューブ、気相成長炭素繊維を用いることが好ましい。気相成長炭素繊維とは気相中の炭素を触媒により成長させたものであり、平均直径が５〜２００ｎｍ、平均繊維長が１〜２０μｍの範囲のものが好ましい。
【００３４】
マイクロポーラス部［Ａ］は、マイクロポーラス部［Ａ］に疎水性樹脂を付与して、排水性を向上するため、上記カーボンナノファイバーと疎水性樹脂とを組み合わせて用いることができる。ここで、疎水性樹脂としては、ポリクロロトリフルオロエチレン樹脂（ＰＣＴＦＥ）、ポリテトラフルオロエチレン樹脂（ＰＴＦＥ）、ポリフッ化ビニリデン樹脂（ＰＶＤＦ）、テトラフルオロエチレンとヘキサフルオロプロピレンの共重合体（ＦＥＰ）、テトラフルオロエチレンとパーフルオロプロピルビニルエーテルの共重合体（ＰＦＡ）、テトラフルオロエチレンとエチレンの共重合体（ＥＴＦＥ）などのフッ素樹脂が挙げられる。
【００３５】
マイクロポーラス部［Ａ］における疎水性樹脂の配合量は、マイクロポーラス部［Ａ］の炭素質粉末１００質量部に対して１〜７０質量部であることが好ましく、５〜６０質量部であることがより好ましい。疎水性樹脂の配合量が１質量部以上であると、マイクロポーラス部［Ａ］が排水性と機械強度に優れたものとなり好ましい。一方、７０質量部以下であると、マイクロポーラス部［Ａ］が導電性の優れたものとなり好ましい。
【００３６】
マイクロポーラス部［Ａ］は、カーボンナノファイバー以外の炭素質粉末を含むことができる。カーボンナノファイバー以外の炭素質粉末としては、黒鉛、ファーネスブラック、アセチレンブラック、チャンネルブラック、サーマルブラック、グラフェン、ミルド炭素繊維などが挙げられ、マイクロポーラス部［Ａ］を構成する炭素質粉末は例えばカーボンナノファイバーとアセチレンブラックを混合したものでも良い。マイクロポーラス部［Ａ］を構成する炭素質粉末を１００質量部としたとき５〜１００質量部がカーボンナノファイバーであることが好ましく、１０〜１００質量部がカーボンナノファイバーであることがより好ましく、５０〜１００質量部がカーボンナノファイバーであることがさらに好ましい。カーボンナノファイバーが５質量部以下ではマイクロポーラス部［Ａ］の気孔率が低下するため、排水性とガス拡散性の低いガス拡散層となる。
【００３７】
マイクロポーラス部［Ａ］の厚さは１〜２０μｍの範囲内であることが好ましく４〜１６μｍであることがより好ましい。１μｍ以上であると燃料電池のガス拡散層としてマイクロポーラス部［Ａ］をセパレータ側に向けて使用した際に、セパレータとガス拡散層との界面の隙間の低減が可能となる。また、２０μｍ以下であると、マイクロポーラス部［Ａ］の電気抵抗を小さくできるため好ましい。
【００３８】
マイクロポーラス部［Ａ］は、気孔率が７０〜９０％であることが好ましく、７５〜９０％であることがより好ましい。気孔率が７０％以上であると、ガス拡散層からの排水性が高いため好ましい。また、気孔率が９０％以下であると、マイクロポーラス部［Ａ］が機械強度の優れたものとなり好ましい。気孔率の調整はカーボンナノファイバーの配合比率や疎水性樹脂の配合比率によって行うことができる。
【００３９】
なお、マイクロポーラス部［Ａ］およびマイクロポーラス部［Ｂ］の気孔率は、走査型電子顕微鏡などの顕微鏡で、ガス拡散層断面から無作為に異なる５箇所を選び、２００００倍程度で拡大して写真撮影を行い、マイクロポーラス部［Ａ］およびマイクロポーラス部［Ｂ］の気孔率を計測し、それぞれの画像でのマイクロポーラス部［Ａ］およびマイクロポーラス部［Ｂ］の気孔率の平均値を指す。走査型電子顕微鏡としては、（株）日立製作所製Ｓ−４８００、あるいは同等品を用いることができる。ガス拡散層断面の作製方法としては（株）日立ハイテクノロジーズ製イオンミリング装置ＩＭ４０００、あるいは同等品を用いることができる。
【００４０】
一方、マイクロポーラス部［Ｂ］は、粒子径３〜５００ｎｍの粒状炭素を含むことが必要である。これにより、マイクロポーラス部［Ｂ］の気孔率を３０〜７０％に制御しつつ、１μｍ以下の細孔径と高い導電性を確保することができる。粒状炭素は粒子径３〜５００ｎｍの炭素微粒子であり、通常、導電性を有するものである。粒状炭素質の形状としては、球状、楕円球、鱗片状などを挙げることができる。具体的には黒鉛、カーボンブラック、マリモカーボンなどが挙げられ、なかでもカーボンブラックであることが好ましい。粒子経は２０〜２００ｎｍであることがより好ましい。
【００４１】
なお、粒状炭素の粒子径は、透過型電子顕微鏡により求めた粒子径をいう。測定倍率は５０万倍で透過型電子顕微鏡による観察を行い、その画面に存在する１００個の粒子径の外径を測定しその平均値を粒状炭素の粒子径とする。ここで外径とは、粒子の最大の径（つまり粒子の長径であり、粒子中の最も長い径を示す）を指す。透過型電子顕微鏡としては、日本電子（株）製ＪＥＭ−４０００ＥＸ、あるいは同等品を用いることができる。
【００４２】
マイクロポーラス部［Ｂ］を構成する特定粒子径の粒状炭素以外の炭素質粉末としては、マイクロポーラス部［Ａ］と同様のものが挙げられ、特定粒子径の粒状炭素とその他の炭素質粉末とを混合して用いても良い。マイクロポーラス部［Ｂ］を構成する炭素質粉末を１００質量部としたとき５０〜１００質量部が特定粒子径の粒状炭素であることが好ましく、７０〜１００質量部が特定粒子径の粒状炭素であることがより好ましい。特定粒子径の粒状炭素が５０質量部以下ではマイクロポーラス部［Ｂ］の気孔率が大きくなるため、電解質膜の乾燥が起こりやすくなる。マイクロポーラス部［Ｂ］にカーボンナノファイバーを添加する際は、マイクロポーラス部［Ａ］のカーボンナノファイバー配合比率よりも小さくすることが必要である。
【００４３】
本発明において、カーボンブラックとは、炭素原子比率が８０％以上であり、一次粒子径３〜５００ｎｍ程度の炭素の微粒子をさす。一次粒子の粒子径とは、凝集していない粒状炭素質粒子一個の直径を意味する。例えばカーボンブラックの場合、凝集していないカーボンブラック粒子一個の直径をいう。炭素原子比率が８０％以上であると、マイクロポーラス部の導電性と耐腐食性が向上する。一方、直径が５００ｎｍ以下であると、マイクロポーラス部の導電性、機械特性が向上する。
【００４４】
本発明において、カーボンブラックとしては、ファーネスブラック、チャンネルブラック、アセチレンブラック、サーマルブラックなどが挙げられる。なかでも導電性が高く不純物の含有が少ないアセチレンブラックを用いることが好ましい。
【００４５】
マイクロポーラス部［Ｂ］は、マイクロポーラス部［Ａ］と同様、マイクロポーラス部［Ｂ］に撥水性を付与して、排水性を向上するため、上記カーボンブラックと疎水性樹脂とを組み合わせて用いることができる。ここで、疎水性樹脂としては、ポリクロロトリフルオロエチレン樹脂（ＰＣＴＦＥ）、ポリテトラフルオロエチレン樹脂（ＰＴＦＥ）、ポリフッ化ビニリデン樹脂（ＰＶＤＦ）、テトラフルオロエチレンとヘキサフルオロプロピレンの共重合体（ＦＥＰ）、テトラフルオロエチレンとパーフルオロプロピルビニルエーテルの共重合体（ＰＦＡ）、テトラフルオロエチレンとエチレンの共重合体（ＥＴＦＥ）などのフッ素樹脂が挙げられる。
【００４６】
マイクロポーラス部［Ｂ］における疎水性樹脂の配合量は、マイクロポーラス部［Ｂ］の炭素質粉末１００質量部に対して１〜７０質量部であることが好ましく、５〜６０質量部であることがより好ましい。疎水性樹脂の配合量が１質量部以上であると、マイクロポーラス部［Ｂ］が排水性と機械強度に優れたものとなり好ましい。一方、７０質量部以下であると、マイクロポーラス部［Ｂ］が導電性の優れたものとなり好ましい。
【００４７】
マイクロポーラス部［Ｂ］の厚さは１〜４０μｍの範囲内であることが好ましく１０〜３０μｍであることがより好ましい。１μｍ以上であると燃料電池のガス拡散層としてマイクロポーラス部［Ｂ］をセパレータ側に向けて使用した際に、セパレータとガス拡散層との界面の隙間の低減が可能となる。また、３０μｍ以下であると、マイクロポーラス部［Ｂ］の電気抵抗を小さくできるため好ましい。
【００４８】
マイクロポーラス部［Ｂ］は、気孔率が３０〜７０％であることが好ましく、４０〜７０％であることがより好ましい。気孔率が３０％以上であると、ガス拡散層からの排水性が高いため好ましい。一方、気孔率が７０％以下であると、逆拡散が促進されドライアップを抑制できるため好ましい。気孔率の調整はカーボンブラックの配合比率や疎水性樹脂の配合比率によって行うことができる。
【００４９】
マイクロポーラス部［Ａ］およびマイクロポーラス部［Ｂ］を形成したガス拡散層は両表面が共に算術平均表面粗さ０．１〜１５μｍであることが好ましい。より好ましくは算術平均表面粗さ０．１〜１０μｍであることである。ガス拡散層の両表面の算術平均粗さが１５μｍ以下であることで、燃料電池のガス拡散層として用いた際に、セパレータとガス拡散層の界面の隙間が小さくなるため、流路で液水が滞留しにくくなり、プラッギングを抑制できるため好ましい。また、触媒層およびセパレータとの密着性が向上し、セルの電気抵抗を低減できるため好ましい。電極基材の算術平均表面粗さは、表面粗さ計を用いて求めることができ、表面粗さ計としては、（株）小坂研究所ｓｕｒｆｃｏｒｄｅｒ  ＳＥ−２３００、あるいはその同等品を用いることができる。
【００５０】
マイクロポーラス部［Ａ］を構成する炭素質粉末としてカーボンナノファイバーを用いて、マイクロポーラス部［Ｂ］を構成する炭素質粉末としてカーボンブラックを用いる組み合わせによって初めて、マイクロポーラス部［Ａ］が有する高い耐フラッディング性、マイクロポーラス部［Ｂ］の高い耐ドライアップ性、両面にマイクロポーラス部を有することによる高い耐プラッギング性を兼ね備えたガス拡散層となる。カーボンナノファイバーとしては気相成長炭素繊維、カーボンブラックとしてはアセチレンブラックを用いる組み合わせがより好ましい。マイクロポーラス部［Ａ］の炭素質粉末を気相成長炭素繊維にすることで、マイクロポーラス部［Ａ］の気孔率が特に大きくなり、排水性が高くなる。マイクロポーラス部［Ｂ］の炭素質粉末をアセチレンブラックとすることで、マイクロポーラス部［Ｂ］の電気抵抗を特に小さくすることができる。また、マイクロポーラス部［Ａ］の炭素質粉末に気相成長炭素繊維、マイクロポーラス部［Ｂ］の炭素質粉末にアセチレンブラックを用いることで、マイクロポーラス部［Ａ］とマイクロポーラス部［Ｂ］の性質が大きく変わり、ガス拡散層の面直方向に排水性の傾斜ができるため、ガス拡散層内でのフラッディングが抑制されやすくなる。
【００５１】
また、マイクロポーラス部［Ａ］を構成する炭素質粉末を１００質量部としたとき５０質量部以上が気相成長炭素繊維であり、マイクロポーラス部［Ｂ］を構成する炭素質粉末を１００質量部としたとき７０質量部以上がアセチレンブラックである場合、前記の耐フラッディング性、耐ドライアップ性、耐プラッギング性が最も顕著に発現されるため特に好ましい。
【００５２】
マイクロポーラス部［Ａ］およびマイクロポーラス部［Ｂ］の厚みの組み合わせとしては、マイクロポーラス部［Ａ］とマイクロポーラス部［Ｂ］の厚みの合計が１０〜５０μｍであることが好ましく、マイクロポーラス部［Ｂ］の厚みがマイクロポーラス部［Ａ］とマイクロポーラス部［Ｂ］の厚みの合計の７０％以上であることが好ましい。マイクロポーラス部の合計厚みを５０μｍ以下にすることで、電気抵抗を小さくできる。また、マイクロポーラス部［Ｂ］の厚みを前記の割合以上にすることで、耐フラッディング性、耐ドライアップ性、耐プラッギング性が最も顕著に発現される。
【００５３】
次に、本発明のガス拡散層を得るに好適な方法について具体的に説明する。
【００５４】
＜抄紙体、および抄紙体の製造方法＞
本発明において、炭素繊維を含む抄紙体を得るためには、炭素繊維を液中に分散させて製造する湿式抄紙法や、空気中に分散させて製造する乾式抄紙法などが用いられる。なかでも、生産性が優れることから、湿式抄紙法が好ましく用いられる。
【００５５】
本発明において、電極基材の排水性、ガス拡散性を向上する目的で、炭素繊維に有機繊維を混合して抄紙することができる。有機繊維としては、ポリエチレン繊維、ビニロン繊維、ポリアセタール繊維、ポリエステル繊維、ポリアミド繊維、レーヨン繊維、アセテート繊維などを用いることができる。
【００５６】
また、本発明において、抄紙体の形態保持性、ハンドリング性を向上する目的で、バインダーとして有機高分子を含むことができる。ここで、有機高分子としては、ポリビニルアルコール、ポリ酢酸ビニル、ポリアクリロニトリル、セルロースなどを用いることができる。
【００５７】
本発明における抄紙体は、面内の導電性、熱伝導性を等方的に保つという目的で、炭素繊維が二次元平面内にランダムに分散したシート状であることが好ましい。
【００５８】
抄紙体で得られる細孔径分布は、炭素繊維の含有率や分散状態に影響を受けるものの、概ね２０〜５００μｍ程度の大きさに形成することができる。
【００５９】
抄紙体は、炭素繊維の目付が１０〜６０ｇ／ｍ２の範囲内にあることが好ましく、２０〜５０ｇ／ｍ２の範囲内にあることがより好ましい。炭素繊維の目付が１０ｇ／ｍ２以上であると、電極基材が機械強度の優れたものとなり好ましい。６０ｇ／ｍ２以下であると、電極基材がガス拡散性と排水性の優れたものとなり好ましい。なお、抄紙体を複数枚張り合わせる場合は、張り合わせ後の炭素繊維の目付が上記の範囲内にあることが好ましい。
【００６０】
ここで、電極基材における炭素繊維目付は、１０ｃｍ四方に切り取った抄紙体を、窒素雰囲気下、温度４５０℃の電気炉内に１５分間保持し、有機物を除去して得た残瑳の重量を、抄紙体の面積（０．０１ｍ２）で除して求めることができる。
【００６１】
＜樹脂組成物の含浸＞
本発明において、炭素繊維を含む抄紙体に樹脂組成物を含浸する方法として、樹脂組成物を含む溶液中に抄紙体を浸漬する方法、樹脂組成物を含む溶液を抄紙体に塗布する方法、樹脂組成物からなるフィルムを抄紙体に重ねて転写する方法などが用いられる。なかでも、生産性が優れることから、樹脂組成物を含む溶液中に抄紙体を浸漬する方法が好ましく用いられる。
【００６２】
本発明に用いる樹脂組成物は、焼成時に炭化して導電性の炭化物となるものが好ましい。樹脂組成物は、樹脂成分に溶媒などを必要に応じて添加したものをいう。ここで、樹脂成分とは、熱硬化性樹脂などの樹脂を含み、さらに、必要に応じて炭素系フィラー、界面活性剤などの添加物を含むものである。
【００６３】
本発明において、より詳しくは、樹脂組成物に含まれる樹脂成分の炭化収率が４０質量％以上であることが好ましい。炭化収率が４０質量％以上であると、電極基材が機械特性、導電性、熱伝導性の優れたものとなり好ましい。
【００６４】
本発明において、樹脂成分を構成する樹脂としては、フェノール樹脂、エポキシ樹脂、メラミン樹脂、フラン樹脂などの熱硬化性樹脂などが挙げられる。なかでも、炭化収率が高いことから、フェノール樹脂が好ましく用いられる。また、樹脂成分に必要に応じて添加する添加物としては、電極基材の機械特性、導電性、熱伝導性を向上する目的で、炭素系フィラーを含むことができる。ここで、炭素系フィラーとしては、カーボンブラック、カーボンナノチューブ、カーボンナノファイバー、ミルド炭素繊維、黒鉛などを用いることができる。
【００６５】
本発明に用いる樹脂組成物は、前述の構成により得られた樹脂成分をそのまま使用することもできるし、必要に応じて、抄紙体への含浸性を高める目的で、各種溶媒を含むことができる。ここで、溶媒としては、メタノール、エタノール、イソプロピルアルコールなどを用いることができる。
【００６６】
本発明における樹脂組成物は、２５℃、０．１ＭＰａの状態で液状であることが好ましい。液状であると抄紙体への含浸性が優れ、電極基材が機械特性、導電性、熱伝導性に優れたものとなり好ましい。
【００６７】
本発明において、炭素繊維１００質量部に対して、樹脂成分を３０〜４００質量部含浸することが好ましく、５０〜３００質量部含浸することがより好ましい。樹脂成分の含浸量が３０質量部以上であると、電極基材が機械特性、導電性、熱伝導性の優れたものとなり好ましい。一方、樹脂成分の含浸量が４００質量部以下であると、電極基材がガス拡散性の優れたものとなり好ましい。
【００６８】
＜張り合わせ、熱処理＞
本発明においては、炭素繊維を含む抄紙体に樹脂組成物を含浸した予備含浸体を形成した後、炭素化を行うに先立って、予備含浸体の張り合わせや、熱処理を行うことができる。
【００６９】
本発明において、電極基材を所定の厚みにする目的で、予備含浸体の複数枚を張り合わせることができる。この場合、同一の性状を有する予備含浸体の複数枚を張り合わせることもできるし、異なる性状を有する予備含浸体の複数枚を張り合わせることもできる。具体的には、炭素繊維の平均直径、平均長さ、抄紙体の炭素繊維目付、樹脂成分の含浸量などが異なる複数の予備含浸体を張り合わせることもできる。
【００７０】
本発明において、樹脂組成物を増粘、部分的に架橋する目的で、予備含浸体を熱処理することができる。熱処理する方法としては、熱風を吹き付ける方法、プレス装置などの熱板にはさんで加熱する方法、連続ベルトにはさんで加熱する方法などを用いることができる。
【００７１】
＜炭素化＞
本発明において、炭素繊維を含む抄紙体に樹脂組成物を含浸した後、炭素化するために、不活性雰囲気下で焼成を行う。かかる焼成は、バッチ式の加熱炉を用いることもできるし、連続式の加熱炉を用いることもできる。また、不活性雰囲気は、炉内に窒素ガス、アルゴンガスなどの不活性ガスを流すことにより得ることができる。
【００７２】
本発明において、焼成の最高温度が１３００〜３０００℃の範囲内であることが好ましく、１７００〜３０００℃の範囲内であることがより好ましく、さらには、１９００〜３０００℃の範囲内であることが好ましい。最高温度が１３００℃以上であると、樹脂成分の炭素化が進み、電極基材が導電性、熱伝導性の優れたものとなり好ましい。一方、最高温度が３０００℃以下であると、加熱炉の運転コストが低くなるために好ましい。
【００７３】
本発明において、焼成にあたっては、昇温速度が８０〜５０００℃／分の範囲内であることが好ましい。昇温速度が８０℃以上であると、生産性が優れるために好ましい。一方、５０００℃以下であると、樹脂成分の炭素化が緩やかに進み緻密な構造が形成されるため、電極基材が導電性、熱伝導性の優れたものとなり好ましい。
【００７４】
なお、本発明において、炭素繊維を含む抄紙体に樹脂組成物を含浸した後、炭素化したものを、「炭素繊維焼成体」と記載する。
【００７５】
＜撥水加工＞
本発明において、排水性を向上する目的で、炭素繊維焼成体に撥水加工を施すことが好ましい。撥水加工は、炭素繊維焼成体に疎水性樹脂を塗布、熱処理することにより行うことができる。疎水性樹脂の塗布量は、炭素繊維焼成体１００質量部に対して１〜５０質量部であることが好ましく、３〜４０質量部であることがより好ましい。疎水性樹脂の塗布量が１質量部以上であると、電極基材が排水性に優れたものとなり好ましい。一方、５０質量部以下であると、電極基材が導電性の優れたものとなり好ましい。
【００７６】
なお、本発明において、炭素繊維焼成体に、必要に応じて撥水加工を施したものを、「ガス拡散電極基材」あるいは「電極基材」と記載する。なお、撥水加工を施さない場合は、炭素繊維焼成体と、「ガス拡散電極基材」あるいは「電極基材」は同一のものを指す。
【００７７】
＜マイクロポーラス部［Ａ］、マイクロポーラス部［Ｂ］の形成＞
マイクロポーラス部［Ａ］は、電極基材の片面に、上述した撥水加工で用いた疎水性樹脂と、カーボンナノファイバーを含む炭素質粉末との混合物であるカーボン塗液［Ａ］を塗布することによって形成し、マイクロポーラス部［Ｂ］は、電極基材のもう一方の片面に、上述した撥水加工で用いた疎水性樹脂と、粒子径３〜５００ｎｍの粒状炭素を含む炭素質粉末との混合物であるカーボン塗液［Ｂ］を塗布することによって形成することができる。
【００７８】
それにより、本発明のガス拡散層は、マイクロポーラス部［Ａ］、電極基材、マイクロポーラス部［Ｂ］が、この順番で配置されてなることになる。
【００７９】
カーボン塗液［Ａ］およびカーボン塗液［Ｂ］は水や有機溶媒などの分散媒を含んでも良いし、界面活性剤などの分散助剤を含んでもよい。分散媒としては水が好ましく、分散助剤にはノニオン性の界面活性剤を用いるのがより好ましい。
【００８０】
カーボン塗液［Ａ］やカーボン塗液［Ｂ］の電極基材への塗工は、市販されているような各種の塗工装置を用いて行うことができる。塗工方式としては、スクリーン印刷、ロータリースクリーン印刷、スプレー噴霧、凹版印刷、グラビア印刷、ダイコーター塗工、バー塗工、ブレード塗工などが使用できるが、電極基材の表面粗さによらず塗工量の定量化を図ることができるため、ダイコーター塗工が好ましい。以上例示した塗工方法はあくまでも例示のためであり、必ずしもこれらに限定されるものではない。
【００８１】
マイクロポーラス部［Ａ］およびマイクロポーラス部［Ｂ］の形成は、カーボン塗液［Ａ］やカーボン塗液［Ｂ］をそれぞれ片面に塗工した塗工物を、８０〜１２０℃の温度で塗料を乾かしてから行うことが好ましい。
【００８２】
すなわち、塗工物を、８０〜１２０℃の温度に設定した乾燥器に投入し、５〜３０分の範囲で乾燥する。乾燥風量は適宜決めればよいが、急激な乾燥は、表面の微小クラックを誘発する場合があるので望ましくない。乾燥後の塗工物は、マッフル炉や焼成炉または高温型の乾燥機に投入し、３００〜３８０℃にて５〜２０分間加熱して、疎水性樹脂を溶融し、炭素質粉末同士のバインダーにしてマイクロポーラス部［Ａ］およびマイクロポーラス部［Ｂ］を形成することが好ましい。
【００８３】
次に、本発明のガス拡散層を用いた膜電極接合体および燃料電池について説明する。
【００８４】
本発明において、前記したガス拡散層を、両面に触媒層を有する固体高分子電解質膜の少なくとも片面に接合することで膜電極接合体を構成することができる。その際、触媒層側にマイクロポーラス部［Ｂ］を配置する、つまりマイクロポーラス部［Ｂ］が触媒層と接するように膜電極接合体を構成することが好ましい。マイクロポーラス部の気孔率が小さいマイクロポーラス部［Ｂ］が触媒層側に配置されることで、逆拡散が促進され、耐ドライアップ性が向上する。マイクロポーラス部［Ａ］がセパレータ側にある場合はガス拡散層のセパレータ側の気孔率が小さくなりすぎないため、排水性が良いガス拡散とすることができる。
【００８５】
かかる膜電極接合体の両側にセパレータを有することで燃料電池を構成する。通常、かかる膜電極接合体の両側にガスケットを介してセパレータで挟んだものを複数個積層することによって固体高分子型燃料電池を構成する。触媒層は、固体高分子電解質と触媒担持炭素を含む層からなる。触媒としては、通常、白金が用いられる。アノード側に一酸化炭素を含む改質ガスが供給される燃料電池にあっては、アノード側の触媒としては白金およびルテニウムを用いるのが好ましい。固体高分子電解質は、プロトン伝導性、耐酸化性、耐熱性の高い、パーフルオロスルホン酸系の高分子材料を用いるのが好ましい。かかる燃料電池ユニットや燃料電池の構成自体は、よく知られているところである。
【実施例】
【００８６】
以下、実施例によって本発明を具体的に説明する。実施例で用いた電極基材の作製方法、燃料電池の電池性能評価方法を次に示した。
【００８７】
＜電極基材の作製＞
東レ（株）製ポリアクリルニトリル系炭素繊維“トレカ”（登録商標）Ｔ３００（平均炭素繊維径：７μｍ）を平均長さ１２ｍｍにカットし、水中に分散させて湿式抄紙法により連続的に抄紙した。さらに、バインダーとしてポリビニルアルコールの１０質量％水溶液を当該抄紙に塗布し、乾燥させ、炭素繊維目付１５．５ｇ／ｍ２の抄紙体を作製した。ポリビニルアルコールの塗布量は、抄紙体１００質量部に対して、２２質量部であった。
【００８８】
熱硬化性樹脂としてレゾール型フェノール樹脂とノボラック型フェノール樹脂を１：１の重量比で混合した樹脂、炭素系フィラーとして鱗片状黒鉛（平均粒子径５μｍ）、溶媒としてメタノールを用い、熱硬化性樹脂／炭素系フィラー／溶媒＝１０質量部／５質量部／８５質量部の配合比でこれらを混合し、超音波分散装置を用いて１分間撹拌を行い、均一に分散した樹脂組成物を得た。
【００８９】
１５ｃｍ×１２．５ｃｍにカットした抄紙体をアルミバットに満たした樹脂組成物に浸漬し、炭素繊維１００質量部に対して、樹脂成分（熱硬化性樹脂＋炭素系フィラー）が１３０質量部となるように含浸させた後、１００℃で５分間加熱して乾燥させ、予備含浸体を作製した。次に、平板プレスで加圧しながら、１８０℃で５分間熱処理を行った。なお、加圧の際に平板プレスにスペーサーを配置して、熱処理後の予備含浸体の厚さが１６０μｍになるように上下プレス面板の間隔を調整した。
【００９０】
予備含浸体を熱処理した基材を、加熱炉において、窒素ガス雰囲気に保たれた、最高温度が２４００℃の加熱炉に導入し、炭素繊維焼成体を得た。
【００９１】
炭素繊維焼成体９５質量部に対し、５質量部のＰＴＦＥ樹脂を付与し、１００℃で５分間加熱して乾燥させ、厚さ１６０μｍの電極基材を作製した。
【００９２】
＜マイクロポーラス部［Ａ］、マイクロポーラス部［Ｂ］の作製＞
マイクロポーラス部を形成するために、電極基材にカーボン塗液部を形成した。マイクロポーラス部［Ａ］を形成するためのカーボン塗液をカーボン塗液［Ａ］、マイクロポーラス部［Ｂ］を形成するためのカーボン塗液をカーボン塗液［Ｂ］と称する。
【００９３】
ここで用いたカーボン塗液［Ａ］は、カーボンファイバーとして気相成長炭素繊維（昭和電工（株）製“ＶＧＣＦ”（登録商標）、平均直径０．１５μｍ、平均繊維長８μｍ）を使用し、その他の材料としてＰＴＦＥ樹脂（ダイキン工業（株）製“ポリフロン”（登録商標）Ｄ−１Ｅ）、界面活性剤（ナカライテスク（株）製“ＴＲＩＴＯＮ”（登録商標）Ｘ−１００）、精製水を用い、気相成長炭素繊維／ＰＴＦＥ樹脂／界面活性剤／精製水＝７．７質量部／２．５質量部／１４質量部／７５．８質量部の配合比でこれらを混合したものを用いた。カーボン塗液［Ａ］はダイコーターを用いて電極基材上に塗工し、１２０℃で１０分加熱乾燥させた。
【００９４】
ここで用いたカーボン塗液［Ｂ］は、カーボンブラックとしてアセチレンブラック（電気化学工業（株）製“デンカブラック”（登録商標）、平均一次粒子径３５ｎm ）を使用し、その他の材料としてＰＴＦＥ樹脂（ダイキン工業（株）製“ポリフロン”（登録商標）Ｄ−１Ｅ）、界面活性剤（ナカライテスク（株）製“ＴＲＩＴＯＮ”（登録商標）Ｘ−１００）、精製水を用い、カーボンブラック／ＰＴＦＥ樹脂／界面活性剤／精製水＝７．７質量部／２．５質量部／１４質量部／７５．８質量部の配合比でこれらを混合したものを用いた。カーボン塗液［Ｂ］はカーボン塗液［Ａ］を塗工した面の反対側にダイコーターを用いて塗工し、１２０℃で１０分加熱乾燥させた。
【００９５】
加熱乾燥させた塗工物を３８０℃で１０分間加熱して、電極基材の表面にマイクロポーラス部［Ａ］を有し、もう一方の面にマイクロポーラス部［Ｂ］を有するガス拡散層を作製した。
【００９６】
＜電極基材の厚さ測定＞
電極基材の厚さは、電極基材を面圧０．１５ＭＰａで加圧した状態で、マイクロメーターを用いて求めた。
【００９７】
＜マイクロポーラス部［Ａ］およびマイクロポーラス部［Ｂ］の厚さ測定＞
マイクロポーラス部［Ａ］およびマイクロポーラス部［Ｂ］の厚さは、走査型電子顕微鏡などの顕微鏡で、ガス拡散層断面から無作為に異なる１０箇所を選び、４００倍程度で拡大して写真撮影を行い、マイクロポーラス部［Ａ］およびマイクロポーラス部［Ｂ］の厚さを計測し、それぞれの画像でのマイクロポーラス部［Ａ］およびマイクロポーラス部［Ｂ］の厚さの平均値で示した。走査型電子顕微鏡としては、（株）日立製作所製Ｓ−４８００、ガス拡散層断面の作製方法としては（株）日立ハイテクノロジーズ製イオンミリング装置ＩＭ４０００を用いた。
【００９８】
＜電極基材の表面粗さ測定＞
電極基材の表面粗さは、表面粗さ計を用いて求めた算術平均粗さで示した。表面粗さ計としては、（株）小坂研究所ｓｕｒｆｃｏｒｄｅｒ  ＳＥ−２３００を用いた。
【００９９】
＜固体高分子型燃料電池の電池性能評価＞
白金担持炭素（田中貴金属工業（株）製、白金担持量：５０質量％）１．００ｇ、精製水  １．００ｇ、“Ｎａｆｉｏｎ”（登録商標）溶液（Ａｌｄｒｉｃｈ社製  “Ｎａｆｉｏｎ”（登録商標）５．０質量％）８．００ｇ、イソプロピルアルコール（ナカライテスク社製）１８．００ｇを順に加えることにより、触媒液を作成した。
【０１００】
次に７ｃｍ×７ｃｍにカットした “ナフロン”（登録商標）ＰＴＦＥテープ“ＴＯＭＢＯ”（登録商標）Ｎｏ．９００１（ニチアス（株）製）に、触媒液をスプレーで塗布し、室温で乾燥させ、白金量が０．３ｍｇ／ｃｍ２の触媒層付きＰＴＦＥシートを作製した。続いて、１０ｃｍ×１０ｃｍにカットした固体高分子電解質膜“Ｎａｆｉｏｎ”（登録商標）ＮＲＥ−２１１ＣＳ（ＤｕＰｏｎｔ社製）を２枚の触媒層付きＰＴＦＥシートで挟み、平板プレスで５ＭＰａに加圧しながら１３０℃で５分間プレスし、固体高分子電解質膜に触媒層を転写した。プレス後、ＰＴＦＥシートを剥がし、触媒層付き固体高分子電解質膜を作製した。
【０１０１】
次に、触媒層付き固体高分子電解質膜を、７ｃｍ×７ｃｍにカットした２枚のガス拡散層で挟み、平板プレスで３ＭＰａに加圧しながら１３０℃で５分間プレスし膜電極接合体を作製した。なお、ガス拡散層はマイクロポーラス部［Ｂ］を有する面が触媒層側と接するように配置した。
【０１０２】
得られた膜電極接合体を燃料電池評価用単セルに組み込み、電流密度を変化させた際の電圧を測定した。ここで、セパレータとしては、溝幅１．５ｍｍ、溝深さ１．０ｍｍ、リブ幅１．１ｍｍの一本流路のサーペンタイン型のものを用いた。また、アノード側には２１０ｋＰａに加圧した水素を、カソード側には１４０ｋＰａに加圧した空気を供給し、評価を行った。なお、水素、空気はともに７０℃に設定した加湿ポットにより加湿を行った。また、水素、空気中の酸素の利用率はそれぞれ８０％、６７％とした。
【０１０３】
まず、運転温度を６５℃に保持し、電流密度を２．２Ａ／ｃｍ２にセットした場合の、出力電圧を測定し、低温性能（耐フラッディング性）の指標として用いた。
【０１０４】
耐プラッギング性はこの電流密度２．２Ａ／ｃｍ２で３０分保持した際の出力電圧の低下回数をカウントし、評価した。３０分間の評価で出力電圧が０.２Ｖ以下になった回数が５回以上のものを×、３〜４回のものを○、２回以下のものを◎とした。
【０１０５】
次に、電流密度を１．２Ａ／ｃｍ２にセットし、運転温度を８０℃から、５分保持、５分かけて２℃上昇を繰り返しながら出力電圧を測定し、発電可能な限界温度を求め、高温性能（耐ドライアップ性）の指標として用いた。
【０１０６】
（実施例１）
実施例１は＜電極基材の作製＞および＜マイクロポーラス部［Ａ］、マイクロポーラス部［Ｂ］の作製＞に記載したのと同様の方法で、マイクロポーラス部［Ａ］の厚さが１５μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、耐プラッギング性は極めて良好であった。出力電圧が０．３５Ｖ（運転温度６５℃、加湿温度７０℃、電流密度２．２Ａ／ｃｍ２）、限界温度が９１℃（加湿温度７０℃、電流密度１．２Ａ／ｃｍ２）であり、耐フラッディング性、耐ドライアップ性ともに良好であった。
【０１０７】
（実施例２）
実施例２は＜電極基材の作製＞および＜マイクロポーラス部［Ａ］、マイクロポーラス部［Ｂ］の作製＞に記載したのと同様の方法で、マイクロポーラス部［Ａ］の厚さが２０μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、耐プラッギング性は極めて良好であった。出力電圧が０．３４Ｖ（運転温度６５℃、加湿温度７０℃、電流密度２．２Ａ／ｃｍ２）、限界温度が９２℃（加湿温度７０℃、電流密度１．２Ａ／ｃｍ２）であり、耐フラッディング性、耐ドライアップ性ともに良好であった。
【０１０８】
（実施例３）
実施例３は電極基材の厚みを２２０μｍとした他は＜電極基材の作製＞および＜マイクロポーラス部［Ａ］、マイクロポーラス部［Ｂ］の作製＞に記載したのと同様の方法で、マイクロポーラス部［Ａ］の厚さが２０μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、耐プラッギング性は良好であった。出力電圧が０．３３Ｖ（運転温度６５℃、加湿温度７０℃、電流密度２．２Ａ／ｃｍ２）、限界温度９１℃（加湿温度７０℃、電流密度１．２Ａ／ｃｍ２）であり、耐フラッディング性、耐ドライアップ性ともに良好であった。
【０１０９】
（実施例４）
実施例４は＜電極基材の作製＞および＜マイクロポーラス部［Ａ］、マイクロポーラス部［Ｂ］の作製＞に記載したのと同様の方法で、マイクロポーラス部［Ａ］の厚さが２μｍ、マイクロポーラス部［Ｂ］の厚さが３０μｍになるように作製し、ガス拡散層を得た。表面粗さを測定したところマイクロポーラス部［Ａ］は２０μｍ、マイクロポーラス部［Ｂ］は３μｍであった。＜固体高分子型燃料電池の電池性能評価＞に記載した方法で、このガス拡散層の発電性能評価をした結果、耐プラッギング性は良好であった。出力電圧が０．３６Ｖ（運転温度６５℃、加湿温度７０℃、電流密度２．２Ａ／ｃｍ２）、限界温度９１℃（加湿温度７０℃、電流密度１．２Ａ／ｃｍ２）であり、耐フラッディング性は極めて良好であり、耐ドライアップ性も良好であった。
【０１１０】
（実施例５）
実施例５は電極基材の厚みを１００μｍとした他は＜電極基材の作製＞および＜マイクロポーラス部［Ａ］、マイクロポーラス部［Ｂ］の作製＞に記載したのと同様の方法で、マイクロポーラス部［Ａ］の厚さが１５μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、耐プラッギング性は極めて良好であった。出力電圧０．３７Ｖ（運転温度６５℃、加湿温度７０℃、電流密度２．２Ａ／ｃｍ２）、限界温度９１℃（加湿温度７０℃、電流密度１．２Ａ／ｃｍ２）であり、耐フラッディング性は極めて良好であり、耐ドライアップ性も良好であった。  
【０１１１】
（実施例６）
実施例６は電極基材の厚みを１００μｍとし、カーボン塗液［Ｂ］のカーボンブラックを鱗片状黒鉛（平均粒子径５μｍ）２０質量部に対しアセチレンブラック８０質量部の割合の混合物に変えた他は＜電極基材の作製＞および＜マイクロポーラス部［Ａ］、マイクロポーラス部［Ｂ］の作製＞に記載したのと同様の方法で、マイクロポーラス部［Ａ］の厚さが１５μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は５μｍであった。＜固体高分子型燃料電池の電池性能評価＞に記載した方法で、このガス拡散層の発電性能評価をした結果、耐プラッギング性は良好であった。出力電圧０．３４Ｖ（運転温度６５℃、加湿温度７０℃、電流密度２．２Ａ／ｃｍ２）、限界温度９２℃（加湿温度７０℃、電流密度１．２Ａ／ｃｍ２）であり、耐フラッディング性、耐ドライアップ性ともに良好であった。
【０１１２】
（実施例７）
実施例７は電極基材の厚みを１００μｍとした他は＜電極基材の作製＞および＜マイクロポーラス部［Ａ］、マイクロポーラス部［Ｂ］の作製＞に記載したのと同様の方法で、マイクロポーラス部［Ａ］の厚さが０．５μｍ、マイクロポーラス部［Ｂ］の厚さが３０μｍになるように作製し、ガス拡散層を得た。表面粗さを測定したところマイクロポーラス部［Ａ］は２５μｍ、マイクロポーラス部［Ｂ］は３μｍであった。＜固体高分子型燃料電池の電池性能評価＞に記載した方法で、このガス拡散層の発電性能評価をした結果、耐プラッギング性は良好であった。出力電圧０．３８Ｖ（運転温度６５℃、加湿温度７０℃、電流密度２．２Ａ／ｃｍ２）、限界温度９０℃（加湿温度７０℃、電流密度１．２Ａ／ｃｍ２）であり、耐フラッディング性は極めて良好であり、耐ドライアップ性も良好であった。
【０１１３】
（実施例８）
実施例８は電極基材の厚みを１００μｍとした他は＜電極基材の作製＞および＜マイクロポーラス部［Ａ］、マイクロポーラス部［Ｂ］の作製＞に記載したのと同様の方法で、マイクロポーラス部［Ａ］の厚さが３０μｍ、マイクロポーラス部［Ｂ］の厚さが３０μｍになるように作製し、ガス拡散層を得た。表面粗さを測定したところマイクロポーラス部［Ａ］は４μｍ、マイクロポーラス部［Ｂ］は３μｍであった。＜固体高分子型燃料電池の電池性能評価＞に記載した方法で、このガス拡散層の発電性能評価をした結果、耐プラッギング性は極めて良好であった。出力電圧０．３６Ｖ（運転温度６５℃、加湿温度７０℃、電流密度２．２Ａ／ｃｍ２）、限界温度９１℃（加湿温度７０℃、電流密度１．２Ａ／ｃｍ２）であり、耐フラッディング性は極めて良好であり、耐ドライアップ性も良好であった。
【０１１４】
（実施例９）
実施例９は電極基材の厚みを１００μｍとした他は＜電極基材の作製＞および＜マイクロポーラス部［Ａ］、マイクロポーラス部［Ｂ］の作製＞に記載したのと同様の方法で、マイクロポーラス部［Ａ］の厚さが３０μｍ、マイクロポーラス部［Ｂ］の厚さが１５μｍになるように作製し、ガス拡散層を得た。表面粗さを測定したところマイクロポーラス部［Ａ］は４μｍ、マイクロポーラス部［Ｂ］は４μｍであった。＜固体高分子型燃料電池の電池性能評価＞に記載した方法で、このガス拡散層の発電性能評価をした結果、耐プラッギング性は良好であった。出力電圧０．３４Ｖ（運転温度６５℃、加湿温度７０℃、電流密度２．２Ａ／ｃｍ２）、限界温度９０℃（加湿温度７０℃、電流密度１．２Ａ／ｃｍ２）であり、耐フラッディング性、耐ドライアップ性ともに良好であった。
【０１１５】
（実施例１０）
実施例１０は電極基材の厚みを１００μｍとした他は＜電極基材の作製＞および＜マイクロポーラス部［Ａ］、マイクロポーラス部［Ｂ］の作製＞に記載したのと同様の方法で、マイクロポーラス部［Ａ］の厚さが１０μｍ、マイクロポーラス部［Ｂ］の厚さが３０μｍになるように作製し、ガス拡散層を得た。表面粗さを測定したところマイクロポーラス部［Ａ］は６μｍ、マイクロポーラス部［Ｂ］は３μｍであった。＜固体高分子型燃料電池の電池性能評価＞に記載した方法で、このガス拡散層の発電性能評価をした結果、耐プラッギング性は極めて良好であった。出力電圧０．３８Ｖ（運転温度６５℃、加湿温度７０℃、電流密度２．２Ａ／ｃｍ２）、限界温度９１℃（加湿温度７０℃、電流密度１．２Ａ／ｃｍ２）であり、耐フラッディング性は極めて良好であり、耐ドライアップ性も良好であった。
【０１１６】
実施例での評価結果などを表１、表２にまとめて示す。
【０１１７】
【表１】
2013152927.tif 000002
【０１１８】
【表２】
2013152927.tif 000003
【０１１９】
（比較例１）
比較例１は電極基材の厚みを２２０μｍとし、マイクロポーラス部［Ａ］を設けなかった他は＜電極基材の作製＞および＜マイクロポーラス部［Ａ］、マイクロポーラス部［Ｂ］の作製＞に記載したのと同様の方法で、マイクロポーラス部［Ｂ］の厚さが３０μｍになるように作製し、ガス拡散層を得た。表面粗さを測定したところマイクロポーラス部［Ｂ］は３μｍであった。＜固体高分子型燃料電池の電池性能評価＞に記載した方法で、このガス拡散層の発電性能評価をした結果、耐プラッギング性が低かった。これはセパレータ側のガス拡散層の表面が粗いため、流路で液水が滞留しにくくなることが原因である。出力電圧は０．３５Ｖ（運転温度６５℃、加湿温度７０℃、電流密度２．２Ａ／ｃｍ２）、限界温度８８℃（加湿温度７０℃、電流密度１．２Ａ／ｃｍ２）であり、耐フラッディング性は良好であったが、耐ドライアップ性は低かった。
【０１２０】
（比較例２）
比較例２は電極基材の厚みを２２０μｍとし、マイクロポーラス部［Ａ］を設けず、カーボン塗液［Ｂ］のカーボンブラックを気相成長炭素繊維に変えた他は＜電極基材の作製＞および＜マイクロポーラス部［Ａ］、マイクロポーラス部［Ｂ］の作製＞に記載したのと同様の方法で、マイクロポーラス部［Ｂ］の厚さが３０μｍになるように作製し、ガス拡散層を得た。表面粗さを測定したところマイクロポーラス部［Ｂ］は３μｍであった。＜固体高分子型燃料電池の電池性能評価＞に記載した方法で、このガス拡散層の発電性能評価をした結果、耐プラッギング性が低かった。これはセパレータ側のガス拡散層の表面が粗いため、流路で液水が滞留しにくくなることが原因である。出力電圧は０．３４Ｖ（運転温度６５℃、加湿温度７０℃、電流密度２．２Ａ／ｃｍ２）、限界温度８６℃（加湿温度７０℃、電流密度１．２Ａ／ｃｍ２）であり、耐フラッディング性は良好であったが、耐ドライアップ性は低かった。
【０１２１】
（比較例３）
比較例３は電極基材の厚みを２２０μｍとし、カーボン塗液［Ａ］の気相成長炭素繊維をアセチレンブラック（電気化学工業（株）製“デンカブラック”（登録商標）、平均一次粒子径３５ｎm ）に変えた他は＜電極基材の作製＞および＜マイクロポーラス部［Ａ］、マイクロポーラス部［Ｂ］の形成＞に記載したのと同様の方法で、マイクロポーラス部［Ａ］の厚さが２０μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、出力電圧が取り出せず（運転温度６５℃、加湿温度７０℃、電流密度２．２Ａ／ｃｍ２）、限界温度８９℃（加湿温度７０℃、電流密度１．２Ａ／ｃｍ２）であり、耐フラッディング性と耐ドライアップ性が共に低下した。耐フラッディング性が低いのは電極基材のセパレータ側にあるマイクロポーラス部［Ａ］の気孔率が低いため、液水の排水が阻害されたためであり、耐ドライアップ性が低いのは両面に気孔率の低いマイクロポーラス部を有するためガス供給がされにくく基本性能が低いためである。
【０１２２】
（比較例４）
比較例４は電極基材の厚みを２２０μｍとし、カーボン塗液［Ｂ］のアセチレンブラックを気相成長炭素繊維（昭和電工（株）製“ＶＧＣＦ”（登録商標）、平均直径０．１５μｍ、平均繊維長８μｍ）に変えた他は＜電極基材の作製＞および＜マイクロポーラス部［Ａ］、マイクロポーラス部［Ｂ］の作製＞に記載したのと同様の方法で、マイクロポーラス部［Ａ］の厚さが２０μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、耐プラッギング性は良好であった。出力電圧は０．３０Ｖ（運転温度６５℃、加湿温度７０℃、電流密度２．２Ａ／ｃｍ２）、限界温度８７℃（加湿温度７０℃、電流密度１．２Ａ／ｃｍ２）であり、耐フラッディング性と耐ドライアップ性が共に低下した。耐フラッディング性が低いのは触媒層側のマイクロポーラス部［Ｂ］の気孔率が高く、逆拡散が弱いためカソード側への液水流入量が多くなったためであり、耐ドライアップ性が低下したのは逆拡散が弱いため電解質膜が乾燥しやすくなったためである。
【０１２３】
（比較例５）
比較例５は電極基材の厚みを２２０μｍとし、カーボン塗液［Ａ］の気相成長炭素繊維をミルド炭素繊維（東レ（株）製  ＭＬＤ‐３０、平均繊維径７μｍ、平均繊維長３０μｍ）に変えた他は＜電極基材の作製＞および＜マイクロポーラス部［Ａ］、マイクロポーラス部［Ｂ］の作製＞に記載したのと同様の方法で、マイクロポーラス部［Ａ］の厚さが２０μｍ、マイクロポーラス部［Ｂ］の厚さが３０μｍになるように作製し、ガス拡散層を得た。表面粗さを測定したところマイクロポーラス部［Ａ］は５μｍ、マイクロポーラス部［Ｂ］は３μｍであった。＜固体高分子型燃料電池の電池性能評価＞に記載した方法で、このガス拡散層の発電性能評価をした結果、出力電圧が取り出せず（運転温度６５℃、加湿温度７０℃、電流密度２．２Ａ／ｃｍ２）、限界温度８８℃（加湿温度７０℃、電流密度１．２Ａ／ｃｍ２）であり、耐フラッディング性と耐ドライアップ性が共に低下した。
【０１２４】
比較例での評価結果などを表３にまとめて示す。
【０１２５】
【表３】
2013152927.tif 000004